Brevet FR2787779A1 — publié le 20000630

I La présente invention concerne un procédé de préparation d'un catalyseur à base de zéolithe de structure EUO, ladite zéolithe étant obtenue selon un nouveau mode de synthèse, ainsi que le procédé de préparation dudit catalyseur. L'invention concerne également un procédé d'isomérisation des composés aromatiques à 8 atomes de carbone encore appelés structural EUO. L'isomérisation en xylènes de l'éthylbenzène nécessite la présence d'un métal du groupe VIII. Les formulations optimisées à base de mordénite et d'un métal du groupe VIII conduisent à des catalyseurs avec lesquels les réactions parasites restent non négligeables. Par exemple, on peut citer l'ouverture de cycles naphténiques suivie ou non de craquage ou encore les réactions de dismutation et de transalkylation des aromatiques en C8 qui conduisent à la formation d'aromatiques non recherchés. Il est donc particulièrement intéressant de trouver de nouveaux catalyseurs plus sélectifs. La zéolithe EU-1 de type structural EUO, déjà décrite dans l'art antérieur, présente un réseau microporeux monodimensionnel, dont le diamètre des pores est de 4,1 x 5,7 À (1 À = 1 Angstrôm = 1.10-' m) (c, Atlas of Zeolites Structure types,, W.M. Meier et D.H. Oison, 4me Edition, 1996). D'autre part, N.A. Briscoe et al ont enseigné dans un article de la revue Zeolites (1988, 8, 74) que ces canaux monodimensionnels possèdent des poches latérales de profondeur 8,1 À et de diamètre 6,8 x 5,8 A. Le mode de synthèse de la zéolithe EU-1 et ses caractéristiques physico-chimiques ont été décrits dans le brevet EP 42 226. Le mode de synthèse comprend le mélange d'un oxyde de silicium et/ou de germanium et d'un oxyde d'au moins un élément choisi parmi l'aluminium, le fer, le gallium, le bore, le titane, le vanadium, le zirconium, le molybdène, I'arsenic, I'antimoine, le chrome et le manganèse en présence d'un structurant comprenant au moins un dérivé alkylé de polyméthylène c-co diammonium de formule R1R2R3 N+ (CH2)n N+ R4R5R6. Les précurseurs du dérivé alkylé sont la diamine apparentée conjointement avec des alcools ou des halogénures d'alkyle. La demande de brevet EP 51 318 traite de la zéolithe TPZ-3, qui présente d'après l' Atlas of Zeolites Structure types,, W.M. Meier et D.H. Olson, 4ème Edition, 1996, le même type structural EUO que la zéolithe EU-1. La préparation de la zéolithe comprend le mélange d'un composé de métal alcalin soluble, un composé de 1,6-N,N,N,N',N,Nhexaméthylhexaméthylènediammonium, un composé capable de donner de la silice et un composé capable de donner de l'alumine, à une température supérieure à 80 C. Il a été découvert par la demanderesse qu'un catalyseur préparé selon le procédé de la présente invention, mis sous forme d'extrudés ou de billes, utilisé dans les réactions d'isomérisations de coupes C8 aromatiques, comprenant au moins un métal du groupe VIII de la classification périodique des éléments, au moins une zéolithe de type structural EUO, caractérisé en ce que l'on utilise lors de la synthèse de la zéolithe au moins un précurseur du structurant comprenant un dérivé alkylé de polyméthylène a-co diammonium choisi parmi les monoamines, conduisait à des performances au moins aussi bonnes, en termes d'activité, de sélectivité, et également en terme de stabilité temporelle, par rapport aux catalyseurs de l'art antérieur comprenant une zéolithe de type structural EUO synthétisée à l'aide des méthodes décrites dans l'art antérieur et avec un gain de coût notable dans la préparation du catalyseur. Ce gain de coût résulte de l'utilisation des précurseurs moins onéreux et de la réduction du temps de cristallisation de la zéolithe EUO grâce à l'utilisation de ces précurseurs. De plus, ce procédé permet d'accroître la sécurité par l'utilisation de précurseurs moins dangereux que le structurant lui-même ou que les précurseurs de l'art antérieur. Le catalyseur préparé selon le procédé de la présente invention contient au moins un élément du groupe VIII de la classification périodique des éléments, au moins une zéolithe de type structural EUO, par exemple une zéolithe EU-1, et au moins un liant. La zéolithe de type structural EUO est caractérisée en ce que sa synthèse est réalisée en présence d'au moins un précurseur du dérivé alkylé de polyméthylène cc-o diammonium choisi parmi les monoamines. Cette zéolithe est présente au moins en partie sous forme acide. La zéolithe, de type structural EUO, contient au moins un élément X choisi parmi le germanium et le silicium et au moins un élément T choisi dans le groupe formé par l'aluminium, le fer, le gallium, le bore, le titane, le vanadium, le zirconium, le molybdène, l'arsenic, I'antimoine, le chrome et le manganèse, de préférence l'aluminium et le bore, le rapport atomique global X/T étant supérieur ou égal à 5. Le catalyseur contient en outre au moins un métal du groupe VIII de la classification périodique des éléments, Handbook of Physics and Chemistry, 76irme édition, de préférence choisi dans le groupe formé par le palladium et le platine et de manière encore plus préférée le platine. Le catalyseur contient, éventuellement, au moins un métal appartenant au groupe formé par les éléments des groupes lB, IIB, IIIA, IVA, VIB et VIIB de la classification périodique des éléments. En outre, ce catalyseur est sous forme de billes ou d'extrudés. La zéolithe de type structural EUO est donc obtenue selon un nouveau mode de synthèse comprenant le mélange en milieu aqueux d'au moins une source d'au moins un élément X choisi parmi le silicium et le germanium, d'au moins une source d'au moins un élément T choisi parmi l'aluminium, le fer, le gallium, le bore, le titane, le vanadium, le zirconium, le molybdène, l'arsenic, I'antimoine, le chrome et le manganèse et d'au moins un précurseur du structurant azoté comprenant un dérivé alkylé de polymethylène ce- diammonium. L'invention est caractérisée en ce qu'au moins un précusrseur du dérivé alkylé de polyméthylène c--to diammonium est choisi parmi les monoamines. En plus des précurseurs choisis parmi les monoamines selon l'invention, le(s) autre(s) groupement(s) du structurant est (sont) généralement introduits à l'aide de tout précurseur approprié afin d'obtenir un ammonium quaternaire. Ce(s) précurseur(s) est (sont) du type F-R-F', o F et F' sont des groupements partants identiques ou différents tels que par exemple une fonction alcool ou un halogénure. A titre d'exemple on utilise en outre au moins un précurseur choisi parmi les alcanediols et les dihalogénures d'alcane. Les précurseurs selon l'invention et les autres précurseurs peuvent être préchauffés ensemble dans le récipient de réaction ou mélangés tels quels avec les autres réactifs. Les précurseurs peuvent être introduits à n'importe quel moment de la préparation du matériau zéolithique. De préférence, on introduit les précurseurs en solution avant l'addition des autres réactifs nécessaires pour la synthèse du matériau zéolithique de type structural EUO, par exemple la zéolithe EU-1. Dans une mise en oeuvre particulière, il peut être avantageux d'ajouter au milieu réactionnel des germes S d'au moins une zéolithe. On peut ajouter des germes ayant la structure de la zéolithe EUO ou ayant la structure d'autres zéolithes accessibles et peu onéreuses comme par exemple les zéolithes de type structural LTA, FAU, MOR, MFI. Ces germes peuvent accélérer la cristallisation de la zéolithe de type structural EUO, par exemple la zéolithe EU-1, à partir du mélange réactionnel. Les germes peuvent être introduits à tout moment de la synthèse de la zéolithe. De préférence, dans le cas éventuel o la zéolithe est synthétisée à l'aide de germes, lesdits germes sont ajoutés après homogénéisation au moins en partie du mélange contenant les autres réactifs. Dans une autre mise en oeuvre particulière, indépendante ou non de la mise en oeuvre précédente, il peut être avantageux d'ajouter au milieu réactionnel au moins un sel P. On peut citer par exemple des radicaux acides forts tels que du bromure, du chlorure, de l'iodure, du sulfate, du phosphate ou du nitrate, ou des radicaux acides faibles tels que les radicaux acides organiques, par exemple du citrate ou de l'acétate. Ce sel peut accélérer la cristallisation des zéolithes de type structural EUO, par exemple la zéolithe EU-1 à partir du mélange réactionnel. Dans la synthèse particulière des zéolithes EU-1 et TPZ- 3, de type structural EUO, le mélange aqueux réactionnel a généralement la composition molaire suivante, exprimée sous forme d'oxydes: XO2/T203 (mol/mol) au moins 10 OH'/XO2 (mol/mol) 0,002 à 2,0 Q/XO2 (mol/mol) 0,002 à 2,0 Q/(M* + Q) (mol/mol) 0,1 à 1,0 H20/XO2 (mol/mol) 1 à 500 P/XO2 (mol/mol) 0 à 5 S/XO2 (g/g) 0 à 0,1 de manière préférée, le mélange réactionnel a la composition suivante, exprimée sous forme d'oxydes XO2/T203 (mol/mol) au moins 12 OH-/XO2 (mol/mol) 0,005 à 1,5 Q/X02 (mol/mol) 0,005 à 1,5 Q/(M+ + Q) (mol/mol) 0,1 à 1,0 H20/XO2 (mol/mol) 3 à 250 P/XO2 (mol/mol) O à 1 S/XO2 (g/g) 0,0005 à 0,07 et, de manière encore plus préférée, le mélange réactionnel a la composition suivante, exprimée sous forme d'oxydes: X02/T203 (mol/mol) au moins 15 OH'/XO2 (mol/mol) 0,01 à 1 Q/X02 (mol/mol) 0,01 à 1 Q/(M+ + Q) (mol/mol) 0,1 à 1,0 H20/XO2 (mol/mol) 5 à 100 P/XO2 (mol/mol) O à 0,25 S/XO2 (g/g) 0,001 à 0,04 o X est le silicium et/ou le germanium, T est au moins un élément choisi parmi l'aluminium, le fer, le gallium et le bore, le titane, le vanadium, le zirconium, le molybdène, I'arsenic, I'antimoine, le chrome et le manganèse, M+ représente un métal alcalin ou l'ion ammonium, Q représente le dérivé alkylé précité de polyméthylène (a-) diammonium, introduit à l'aide des précurseurs appropriés correspondants contenant une monoamine, S représente les germes de zéolithe exprimé sous la forme séchée, calcinée ou échangée, P représente le sel, de métal alcalin ou d'ammonium. M+ et/ou Q peuvent être présents sous forme d'hydroxydes ou de sels d'acides inorganiques ou organiques à la condition que le critère OH / XO2 soit satisfait. L'invention est caractérisée en ce que le structurant organique comprenant un dérivé alkylé de polyméthylène o-wo diammonium est introduit à l'aide d'au moins un précurseur choisi parmi les monoamines. On entend par monoamine tout composé organique ayant une fonction amine. Ladite fonction amine peut être primaire, secondaire ou tertiaire. De manière préférée les précurseurs sont choisis parmi les alkylamines ayant de 1 à 18 atomes de carbone par molécule et de préférence ayant de 1 à 8 atomes de carbone par molécule. Les alkyamines peuvent être primaires, secondaires et tertiaires. Plus particulièrement les précurseurs sont choisis parmi les trialkylamines. Les précurseurs préférés de départ sont, entre autres, ceux qui conduisent aux dérivés alkylés de polyméthylène c-o diammonium préférés, c'est à dire les dérivés alkylés d'hexaméthylène ca-oe diammonium et spécialement les hexaméthylène a-o diammonium méthylées et encore plus préférentiellement les sels de 1,6-N,N,N,N',N',N'- hexaméthylhexaméthylènediammonium ayant la formule (CH3)3 N+ (CH2)6 N+ (CH3)3, par exemple l'halogénure, I'hydroxyde, le sulfate, le silicate, I'aluminate. Par exemple, de manière préférée, le précurseur selon l'invention est la trimétylamine et le précurseur des autres groupements est le dibromohexane. Le métal alcalin (M) préféré est le sodium. L'élément T préféré est l'aluminium. L'élément X préféré est le silicium. La source de silicium peut être l'une quelconque de celles dont l'utilisation est normalement envisagée pour la synthèse des zéolithes, par exemple la silice solide en poudre, I'acide silicique, la silice colloïdale ou la silice en solution. Parmi les silices en poudre utilisables, il convient de citer les silices précipitées, spécialement celles obtenues par précipitation à partir d'une solution d'un silicate de métal alcalin, comme les, Zeosil, ou " Tixosil,, produites par Rhône-Poulenc, les silices pyrogénées telles que les " Aerosil " produites par Degussa et les, Cabosil >, produites par Cabot et les gels de silice. Des silices colloïdales de diverses granulométries peuvent être utilisées, comme celles vendues sous les marques déposées d'ammonium quaternaire ou un mélange de ceux-ci. La source d'aluminium est le plus avantageusement l'aluminate de sodium, mais l'aluminium, un sel d'aluminium, par exemple le chlorure, le nitrate ou le sulfate, un alcoolate d'aluminium ou l'alumine elle-même qui devrait de préférence se trouver sous une forme hydratée ou hydratable comme l'alumine colloïdale, la pseudoboehmite, la boehmite, l'alumine gamma, ou les trihydrates peuvent également convenir. On peut utiliser des mélanges des sources citées ci-dessus. Des sources combinées de silicium et d'aluminium peuvent aussi être mises en oeuvre telles que les silice-alumines amorphes ou certaines argiles. Le mélange de réaction est habituellement mis à réagir sous la pression autogène, éventuellement avec apport d'un gaz, par exemple d'azote, à une température comprise entre 85 et 250 C jusqu'à ce qu'il se forme des cristaux de la zéolithe, ce qui peut durer de 1 minute à plusieurs mois suivant la composition des réactifs, le mode de chauffage et de mélange, la température de travail et l'agitation. L'agitation est facultative, mais préférable, parce qu'elle abrège la durée de réaction. Au terme de la réaction, la phase solide est collectée sur un filtre et lavée et est alors prête pour les opérations suivantes comme le séchage, la calcination et l'échange d'ions. Ainsi, afin d'obtenir la forme hydrogène de la zéolithe de structure EUO, on peut effectuer un échange d'ions avec un acide, spécialement un acide minéral fort comme l'acide chlorhydrique, sulfurique ou nitrique, ou un compose d'ammonium comme un sel d'ammonium tel que le chlorure, le sulfate ou le nitrate d'ammonium. L'échange d'ions peut être effectué par dilution en une ou plusieurs fois avec la solution d'échange d'ions. La zéolithe peut être calcinée avant ou après l'échange d'ions ou entre deux étapes d'échange d'ions, de préférence avant l'échange d'ions afin d'éliminer toute substance organique absorbée, dans la mesure o l'échange d'ions s'en trouve facilité. Le catalyseur préparé selon le procédé de la présente invention, mis sous forme de billes ou d'extrudés, contient donc: * au moins une zéolithe de structure EUO, par exemple la zéolithe EU-1, caractérisée en ce que l'on utilise lors de sa synthèse au moins un précurseur du dérivé alkylé de polyméthylène c-wo diammonium choisi parmi les monoamines selon la méthode décrite précédemment, * au moins un métal du groupe VIII de la classification périodique des éléments, choisi de préférence dans le groupe constitué par le palladium et le platine et de manière encore plus préférée le platine, * au moins un liant, de préférence l'alumine, * éventuellement au moins un métal appartenant au groupe formé par les éléments des groupes lB, IIB, IIIA, IVA, VIB et VIIB de la classification périodique des éléments, de préférence l'étain ou l'indium, * éventuellement du soufre, ledit catalyseur étant caractérisé en ce qu'il est préparé selon un nouveau mode de synthèse de la zéolithe de type structural EUO comprise dans le catalyseur qui permet de réduire son coût de fabrication en diminuant son temps de synthèse avec un rendement maximal en produit pur et en utilisant des précurseurs du structurant organique moins onéreux que le structurant lui- même. De plus, I'utilisation de précurseurs moins dangereux que le structurant permet d'accroître la sécurité lors de la synthèse. Plus précisément le catalyseur préparé selon le procédé de la présente invention, mis sous forme de billes ou d'extrudés, comprend par rapport au poids de catalyseur: * de 1 à 90 % bornes incluses, de préférence de 3 à 60 % bornes incluses et de manière encore plus préférée de 4 à 40 % bornes incluses en poids, d'au moins une zéolithe de structure EUO, obtenue selon le nouveau mode de synthèse, comprenant au moins un élément X choisi parmi le germanium et le silicium et au moins un élément T choisi dans le groupe formé par l'aluminium, le fer, le gallium, le bore, le titane, le vanadium, le zirconium, le molybdène, I'arsenic, l'antimoine, le chrome et le manganèse, de préférence l'aluminium et le bore, dont le rapport atomique X/T est supérieur ou égal à 5. La dite zéolithe est au moins en partie sous forme acide, c'est à dire sous forme hydrogène (H+), la teneur en sodium étant telle que le rapport atomique Na/T est inférieur à 0,5, de préférence inférieur à 0,1, de manière encore plus préférée inférieur à 0,02, * de 0,01 à 2 % bornes incluses et de préférence de 0,05 à 1,0 % bornes incluses en poids, d'au moins un métal du groupe VIII de la classification périodique des éléments, de préférence choisi dans le groupe formé par le platine et le palladium et de manière encore plus préférée le platine * éventuellement de 0,01 à 2 % bornes incluses et de préférence entre 0,05 et 1,0 % bornes incluses en poids, d'au moins un métal du groupe formé par les groupes lB, IIB, IIIA, IVA, VIB et VIIB de la classification périodique des éléments, de préférence choisi dans le groupe formé par l'étain et l'indium, * éventuellement du soufre dont la teneur est telle que le rapport du nombre d'atomes de soufre sur le nombre d'atomes de métal du groupe VIII déposés est compris entre 0,5 et 2 bornes incluses, * le complément à 100 % en poids d'au moins un liant, de préférence de l'alumine. Toute zéolithe de structure EUO connue de l'homme du métier et obtenue selon le mode de synthèse décrit dans le présent brevet convient pour le catalyseur préparé selon le procédé de la présente invention. Ainsi par exemple, la zéolithe utilisée comme base pour préparer ledit catalyseur peut être la zéolithe EU-1 brute de synthèse ayant les spécificités requises concernant le rapport X/T. On pourra procéder généralement à une calcination, puis à au moins un échange ionique dans au moins une solution de NH4NO3 de manière à obtenir une zéolithe dont la teneur en sodium résiduel est plus ou moins importante. Le liant (ou matrice) compris dans le catalyseur préparé selon le procédé de la présente invention consiste généralement en au moins un élément choisi dans O le groupe formé par les argiles, la magnésie, les alumines, les silices, I'oxyde de titane, I'oxyde de bore, la zircone, les phosphates d'aluminium, les phosphates de titane, les phosphates de zirconium et les silices alumines. On peut aussi utiliser du charbon. De préférence le liant est une alumine. La zéolithe de type structural EUO, par exemple la zéolithe EU-1, comprise dans le catalyseur selon l'invention, est au moins en partie, de préférence pratiquement totalement, sous forme acide, c'est-à-dire sous forme hydrogène (H+), la teneur en sodium étant de préférence telle que le rapport atomique Na/T est inférieur à 0,5, de préférence inférieur à 0,1, de manière encore plus préférée inférieur à 0,02. Les métaux peuvent être introduits soit tous de la même façon soit par des techniques différentes, à tout moment de la préparation, avant ou après mise en forme et dans n'importe quel ordre. De plus, des traitements intermédiaires tels que par exemple une calcination et/ou une réduction peuvent être appliqués entre les dépôts des différents métaux. Au moins un élément du groupe VIII est introduit dans la zéolithe ou sur le liant, de préférence sur le liant avant ou après mise en forme. Une méthode préférée consiste à réaliser un mélange de la matrice et de la zéolithe suivie d'une mise en forme. La mise en forme est généralement suivie d'une calcination, généralement à une température comprise entre 250 C et 600 C bornes incluses. Au moins un élément du groupe VIII de la classification périodique des éléments est introduit après cette calcination, de préférence par dépôt sélectif sur le liant. Lesdits éléments sont déposés pratiquement à plus de % totalement sur le liant de la manière connue de l'homme du métier par contrôle des paramètres utilisés lors dudit dépôt, comme par exemple la nature du précurseur utilisé pour effectuer ledit dépôt. Eventuellement, au moins un élément appartenant au groupe formé par les éléments des groupes lB, 11iB, IIIA, IVA, VIB et VIIB est ajouté. On peut ajouter les éléments du groupe VIII et des groupes lB, IIB, IliIA, IVA, VIB et VIIB soit séparément à n'importe quelle étape de la préparation dudit catalyseur soit simultanément dans au moins une étape unitaire. Lorsqu'un élément au moins des groupes lB, IIB, IIIA, IVA, VIB et VIIB Il est ajouté séparément, il est préférable qu'il soit ajouté préalablement à l'élément du groupe VIII. Au moins un élément du groupe VIII est déposé de manière préférée sur le mélange zéolithe-liant préalablement mis en forme par tout procédé connu de l'homme du métier. Un tel dépôt est par exemple effectué par la technique d'imprégnation à sec, d'imprégnation par excès ou d'échange ionique. Tous les précurseurs conviennent pour le dépôt de ces éléments. Par exemple, de préférence, on mettra en oeuvre un échange anionique avec de l'acide hexachloroplatinique et/ou de l'acide hexachloropalladique en présence d'un agent compétiteur, par exemple l'acide chlorhydrique. Avec de tels précurseurs, le métal est pratiquement à plus de 90 % déposé totalement sur le liant et il présente une bonne dispersion et une bonne répartition macroscopique à travers le grain de catalyseur ce qui constitue une méthode préférée de préparation. Eventuellement au moins un autre métal choisi dans le groupe formé par les éléments des groupes lB, IIB, IIIA, IVA, VIB et VIIB de la classification périodique des éléments est également introduit. Toutes les techniques de dépôt connues de l'homme du métier et tous les précurseurs conviennent pour l'introduction d'au moins un métal additionnel. Une des méthodes préférées de préparation du catalyseur, préparé selon le procédé de la présente invention, consiste à malaxer la zéolithe dans un gel humide de matrice (obtenu généralement par mélange d'au moins un acide et d'une poudre de matrice), par exemple l'alumine, pendant une durée nécessaire à l'obtention d'une bonne homogénéité de la pâte ainsi obtenue, soit par exemple pendant une dizaine de minutes, puis à passer la pâte à travers une filière pour former des extrudés, par exemple de diamètre compris entre 0,4 et 4 mm bornes incluses. Puis après séchage par exemple pendant quelques heures à environ 120 C en étuve et après calcination, par exemple pendant deux heures à environ 500 C, au moins un élément, par exemple le platine, est déposé, par exemple par échange anionique avec de l'acide hexachloroplatinique en présence d'un agent compétiteur (par exemple l'acide chlorhydrique), ledit dépôt étant suivi d'une calcination par exemple pendant environ 2 heures à environ 500 C. Le platine est généralement introduit dans la matrice sous forme d'acide hexachloroplatinique, mais pour tout métal noble peuvent être également utilisés des composés ammoniaques ou des composés tels que par exemple le chloroplatinate d'ammonium, le dichlorure de platine dicarbonyle, l'acide hexahydroxyplatinique, le chlorure de palladium, le nitrate de palladium. L'emploi dans la présente invention d'au moins un métal noble de la famille du platine peut à titre d'exemple se faire grâce à l'utilisation de composés ammoniaques. Dans ce cas, le métal noble sera déposé dans la zéolithe. Dans le cas du platine, on peut citer par exemple les sels de platine 11 tétramines de formule Pt(NH3)4X2, les sels de platine IV hexamines de formule Pt(NH3)6X4; les sels de platine IV halogénopentamines de formule (PtX(NH3)5)X3; les sels de platine N tétrahalogénodiamines de formule PtX4(NH3)2; les complexes de platine avec les halogènes-polycétones et les composés halogénés de formule H(Pt(acac)2X); X étant un halogène choisi dans le groupe formé par le chlore, le fluor, le brome et l'iode, et de préférence X étant le chlore, et acac représentant le groupe C5H702 dérivé de l'acétylacétone. L'introduction du métal noble de la famille du platine est de préférence effectuée par imprégnation à l'aide d'une solution aqueuse ou organique de l'un des composés organométalliques cités ci-dessus. Parmi les solvants organiques utilisables, on peut citer les hydrocarbures paraffiniques, naphténiques ou aromatiques, et les composés organiques halogénés ayant par exemple de 1 à 12 atomes de carbone par molécule. On peut citer par exemple le n- heptane, le méthylcyclohexane, le toluène et le chloroforme. On peut aussi utiliser les mélanges de solvants. Le métal additionnel, éventuellement introduit en plus, choisi dans le groupe formé par les éléments des groupes lB, IIB, IIIA, IVA, VIB et VIIB, peut être introduit par l'intermédiaire de composés tels que par exemple les chlorures, les bromures et les nitrates, les alkyls d'éléments des groupes lB, IIB, IIIA, IVA, VIB et VIIB, soit par exemple l'étain et l'indium, les alkyl étain, le nitrate et le chlorure d'indium. Ce métal peut également être introduit sous la forme d'au moins un composé organique choisi dans le groupe constitué par les complexes dudit métal, en particulier les complexes polycétoniques du métal et les hydrocarbylmétaux tels que les alkyles, les cycloalkyles, les aryles, les alkylaryles et les arylalkyles métaux. Dans ce dernier cas, I'introduction du métal est avantageusement effectuée à l'aide d'une solution du composé organométallique dudit métal dans un solvant organique. On peut également employer des composés organohalogénés du métal. Comme composés du métal, on peut citer en particulier le tétrabutylétain dans le cas de l'étain, et le triphénylindium dans le cas de l'indium. Le solvant d'imprégnation est choisi dans le groupe constitué par les hydrocarbures paraffiniques, naphténiques ou aromatiques contenant de 6 à 12 atomes de carbone par molécule et les composés organiques halogénés contenant de 1 à 12 atomes de carbone par molécule. On peut citer par exemple le n-heptane, le méthylcyclohexane et le chloroforme. On peut aussi utiliser des mélanges des solvants définis ci-dessus. On peut aussi envisager d'introduire au moins un métal choisi dans le groupe formé par les éléments des groupes lB, IIB, IIIA, IVA, VIB et VIIB. Ce métal additionnel peut être éventuellement introduit à tout moment de la préparation, de préférence préalablement au dépôt d'un ou plusieurs métaux du groupe VIII. Si ce métal est introduit avant le métal noble, le composé du métalutilisé est généralement choisi dans le groupe constitué par l'halogénure, le nitrate, I'acétate, le tartrate, le carbonate et l'oxalate du métal. L'introduction est alors avantageusement effectuée en solution aqueuse. Mais il peut également être introduit à l'aide d'une solution d'un composé organométallique du métal par exemple le tétrabutylétain. Dans ce cas, avant de procéder à l'introduction d'au moins un métal noble, on procède à une calcination sous air. La mise en forme du catalyseur selon l'invention est généralement telle que le catalyseur est de préférence sous forme d'extrudés ou de billes en vue de son utilisation. La préparation du catalyseur se termine généralement par une calcination, habituellement à une température comprise entre environ 250 C et 6000C bornes incluses, pour une durée d'environ 0,5 à 10 heures, de préférence précédée d'un séchage, par exemple à l'étuve, à une température comprise entre la température ambiante et 250 C, de préférence entre 40 et 200 C. Ladite étape de séchage est de préférence menée pendant la montée en température nécessaire pour effectuer ladite calcination. Dans le cas o le catalyseur de la présente invention contient du soufre, le soufre est introduit sur le catalyseur mis en forme, calciné, contenant le ou les métaux cités précédemment, soit in-situ avant la réaction catalytique, soit ex- situ. La sulfuration éventuelle intervient après la réduction. Dans le cas d'une sulfuration in situ, la réduction, si le catalyseur n'a pas été préalablement réduit, intervient avant la sulfuration. Dans le cas d'une sulfuration ex-situ, on effectue la réduction puis la sulfuration. La sulfuration s'effectue en présence d'hydrogène en utilisant tout agent sulfurant bien connu de l'homme de métier, tel que par exemple le sulfure de diméthyle ou le sulfure d'hydrogène. Par exemple, le catalyseur est traité avec une charge contenant du sulfure de diméthyle en présence d'hydrogène, avec une concentration telle que le rapport atomique soufre/métal soit de 1,5. Le catalyseur est ensuite maintenu pendant environ 3 heures à environ 400 C sous débit d'hydrogène avant l'injection de la charge. La présente invention concerne également un procédé d'isomérisation des coupes C8 aromatiques constituées d'un mélange de xylènes et éventuellement d'éthylbenzène, en présence du catalyseur préparé selon le procédé de la présente invention. Le catalyseur préparé selon le procédé de la présente invention est mis en oeuvre dans les réactions d'isomérisation d'une coupe C8 aromatique, comprenant par exemple soit uniquement un mélange de xylène(s), soit uniquement de l'éthylbenzène, soit un mélange de xylène(s) et d'éthylbenzène. Ledit procédé est mis en oeuvre généralement selon les conditions opératoires suivantes: * une température comprise entre 300 C et 500 C bornes incluses, de préférence entre 320 C et 450 C bornes incluses et de manière encore plus préférée entre 340 0C et 4300C bornes incluses, * une pression partielle d'hydrogène comprise entre 0,3 et 1,5 MPa bornes incluses, de préférence entre 0,4 et 1,2 MPa bornes incluses et de manière o10 encore préférée entre 0,7 et 1,2 MPa bornes incluses, * une pression totale comprise entre 0,45 et 1,9 MPa bornes incluses, de préférence entre 0,6 et 1,5 MPa bornes incluses, * une vitesse spatiale d'alimentation, exprimée en kilogramme de charge introduite par kilogramme de catalyseur et par heure, comprise entre 0, 25 et 30h-' bornes incluses, de préférence entre 1 et 10h'1 bornes incluses, et de manière encore préférée entre 2 et 6 h-i bornes incluses. Le catalyseur utilisé dans la présente invention, mis sous forme de billes ou d'extrudés mécaniquement résistants, constitué d'au moins une zéolithe de type structural EUO, par exemple la zéolithe EU-1, obtenue à partir du mode de synthèse décrit dans le présent brevet, d'au moins un liant, d'au moins un métal choisi parmi les éléments du groupe VIII de la classification périodique des éléments, ledit métal étant déposé de préférence sur le liant, présente d'excellentes performances catalytiques en transformations d'hydrocarbures, en termes d'activité, de sélectivité et de stabilité temporelle, comme par exemple en isomérisation des coupes C8 aromatiques, c'est-à-dire de mélanges constitués de xylènes et éventuellement d'éthylbenzène. Les zéolithes de type EUO utilisées pour l'obtention de ce catalyseur sont obtenues pour des temps de synthèses beaucoup plus courts que les zéolithes de type EUO décrites dans I'art antérieur. Cette méthode de synthèse particulière conduit donc à un gain de coût sur l'élaboration du catalyseur, d'autant plus que les précurseurs utilisés sont moins onéreux que le structurant lui-même, et cela sans dégradation des propriétés catalytiques dudit catalyseur. Par ailleurs, les précurseurs sont moins dangereux que le structurant ce qui permet d'accroître la sécurité lors de la synthèse. Les exemples suivants illustrent l'invention. Exemple 1: Synthèses des zéolithes EU-1 (ou TPZ-3) de rapport Si/AI proche de 15. Le bromure d'hexaméthonium est utilisé comme structurant organique usuel des deux zéolithes EU-1 de structure EUO référencées Z1 et Z2 et obtenues respectivement en l'absence et en présence de germes. Ces zéolithes ont été synthétisées pour comparaisons. Les zéolithes EU-1 de structure EUO référencées Z3 et Z4 ont été obtenues selon le nouveau mode de synthèse décrit dans ce brevet. Elles ont été respectivement obtenues en l'absence et en présence de germes et en utilisant un jeu de précurseurs du structurant organique contenant au moins un précurseur choisi parmi les monoamines. Les zéolithes EU-1 de structure EUO référencées Z5 et Z6 ont été synthétisées en utilisant un jeu de précurseurs du structurant organique comprenant une diamine, pour comparaison. Elles ont été respectivement obtenues en l'absence et en présence de germes. Les germes utilisés sont des germes de zéolithes EU-1 de structure EUO, de rapport Si/AI = 25 et de forme Na-Hx (Hx = hexaméthylammonium). Le mélange de synthèse a la composition suivante: SiO2 (mol) 60 A1203 (mol) 2 Na2O (mol) 10 DBrH (mol) 0 ou 20 TMA (mol) 0 ou 40 TMHMDA (mol) 0 ou 20 CH31 (mol) 0 ou 40 HxBr2 (mol) 0 ou 20 H20 (mol) 2800 germes/SiO2 (g/g) 0 ou 0,04 Hx Br2 = bromure d'hexaméthonium = Me3-N-(CH2)6-N-Me3 2+ (Br)2. DBrH (dibromohexane) et TMA (triméthylamine) sont des précurseurs du bromure d'hexaméthonium. THMDA (1-6 tétraméthylhexaméthylène diamine) et CH31 sont des précurseurs de l'iodure d'hexaméthonium. Pour obtenir la zéolithe Zl, on prépare la solution A de silice et de structurant en diluant 12,026 9 de bromure d'hexaméthonium (Fluka, 97 %) dans 57,419 9 d'eau puis en ajoutant 14,501 g de sol de silice colloïdal (Ludox AS40, Dupont, 40 % SiO2). On dissout ensuite 0,985 g d'hydroxyde de sodium solide (Prolabo, 99 %) et 0,715 g d'aluminate de sodium solide (Prolabo, 46% A1203, 33% Na2O) dans 7,177 g d'eau pour former la solution B. On ajoute la solution B dans la solution A sous agitation puis 7,177 g d'eau. On mélange jusqu'à homogénéisation. On fait réagir le mélange résultant dans un autoclave de 125 ml sous agitation pendant 96 h à 180 C sous la pression autogène. Après refroidissement, on filtre le produit et on le lave avec 0,5 litre d'eau déminéralisée puis on le sèche en étuve ventilée à 120 C. On procède de même pour l'obtention de la zéolithe Z2, mais dans ce cas, on ajoute les germes de zéolithe EU-1 après homogénéisation de la solution A+B. Les préparations des zéolithes Z3 et Z4 sont respectivement les mêmes que les zéolithes Z1 et Z2 mais on utilise des précurseurs du bromure d'hexaméthonium. La solution A est donc préparée en diluant 8, 023 9 de dibromohexane et 8,450 9 de triméthylamine dans 57,419 g d'eau puis en ajoutant 14,501 g de sol de silice colloïdal (Ludox AS40, Dupont, 40 % SiO2). Dans le cas des zéolithes Z5 et Z6, la solution A est préparée en diluant 5,43 g de THMDA et 8,97 g de CH31 dans 55,80 g d'eau puis en ajoutant 14,07 g de sol de silice colloïdal (Ludox AS40, Dupont, 40% SiO2). Les résultats de diffraction des rayons X et d'analyse chimique montrent que l'on obtient dans les six cas une zéolithe EU-1 pure (cristallinité de 100 % +3, rapport Si/AI voisin de 15), de rendement maximal (environ 15 %). Zi Z2 Z3 Z4 Z5 Z6 (comp.) (comp.) (inv.) (inv.) (comp.) (comp.) Structurant HxBr2 HxBr2 précurseur précurseur précurseur précurseur TMA TMA THMDA THMDA Germe non oui non oui non oui Temps de cristallisation 125 96 110 85 122 93 Les temps de cristallisation des zéolithes Z1 à Z6 sont respectivement de 125, 96, 110, 85, 122 et 93 heures. Ces résultats permettent de dissocier l'influence de la présence de germes de celle de l'utilisation des précurseurs du structurant. L'utilisation de ce nouveau mode de synthèse conduit à un gain en terme de sécurité par l'utilisation de produits moins toxiques mais également en terme de coût en utilisant des précurseurs moins onéreux que le structurant et en réduisant le temps de synthèse. Ces six zéolithes sont utilisées dans la préparation des catalyseurs des quatre exemples suivants. Exemple 2: Préparation du catalyseur A non conforme à l'invention, contenant la zéolithe EU-1 référencée Zl et 0,3 % poids de platine. La matière première utilisée est la zéolithe EU-1 brute de synthèse référencée Zl, comprenant le structurant organique, du silicium et de l'aluminium, possédant un rapport atomique Si/AI global égal à 14,2, une teneur pondérale en sodium par rapport au poids en zéolithe EU-1 sèche d'environ 1,5%. Cette zéolithe EU-1 subit tout d'abord une calcination dite sèche à 550 C sous flux d'air durant 6 heures. Puis le solide obtenu est soumis à trois échanges ioniques dans une solution de NH4NO3 O10N, à environ 100 C pendant 4 heures pour chaque échange. A l'issue de ces traitements, la zéolithe EU-1 sous forme NH4 a un rapport Si/AI atomique global égal à 18,8, une teneur pondérale en sodium par rapport au poids de zéolithe EU-1 sèche de 50 ppm. La zéolithe EU-1 est ensuite mise en forme par extrusion avec un gel d'alumine de manière à obtenir, après séchage et calcination sous air sec, un support Sl constitué d'extrudés de 1,4 mm de diamètre, qui contient en poids 10 % de zéolithe EU-1 sous forme H et 90 % d'alumine. Le support S1 ainsi obtenu est soumis à un échange anionique avec de l'acide hexachloroplatinique en présence d'un agent compétiteur (acide chlorhydrique), de manière à déposer 0,3 % poids de platine par rapport au catalyseur. Le solide humide est ensuite séché à 120 C pendant 12 heures et calciné sous un débit d'air sec à la température de 500 C pendant une heure. Le catalyseur A ainsi obtenu contient en poids, 10,0 % de zéolithe EU-1 forme hydrogène, 89,7 % d'alumine et 0,3 % de platine. Exemple 3: Préparation du catalyseur B non conforme à l'invention, contenant la zéolithe EU-1 référencée Z2 et 0,3 % poids de platine. La matière première utilisée est la zéolithe EU-1 brute de synthèse (Z2), comprenant le structurant organique, du silicium et de l'aluminium, possédant un rapport atomique Si/AI global égal à 13,9, une teneur pondérale en sodium par rapport au poids en zéolithe EU-1 sèche d'environ 1,5 %. Cette zéolithe EU-1 subit tout d'abord une calcination dite sèche à 5500C sous flux d'air durant 6 heures. Puis le solide obtenu est soumis à trois échanges ioniques dans une solution de NH4NO3 10ON, à environ 1000C pendant 4 heures pour chaque échange. A l'issue de ces traitements, la zéolithe EU-1 sous forme NH4 a un rapport Si/AI atomique global égal à 18,5, une teneur pondérale en sodium par rapport au poids de zéolithe EU-1 sèche de 45 ppm. La zéolithe EU-1 est ensuite mise en forme par extrusion avec un gel d'alumine de manière à obtenir, après séchage et calcination sous air sec, un support S2 constitué d'extrudés de 1,4 mm de diamètre, qui contient en poids 10 % de zéolithe EU-1 sous forme H et 90 % d'alumine. Le support S2 ainsi obtenu est soumis à un échange anionique avec de l'acide hexachloroplatinique en présence d'un agent compétiteur (acide chlorhydrique), de manière à déposer 0,3 % poids de platine par rapport au catalyseur. Le solide humide est ensuite séché à 120 C pendant 12 heures et calciné sous un débit d'air sec à la température de 500 C pendant une heure. Le catalyseur B ainsi obtenu contient en poids, 10,0 % de zéolithe EU-1 forme hydrogène, 89,7 % d'alumine et 0,3 % de platine. Exemple 4: Préparation du catalyseur C conforme à l'invention, contenant la zéolithe EU-1 référencée Z3 et 0,3 % poids de platine. La matière première utilisée est la zéolithe EU-1 brute de synthèse (Z3), comprenant le structurant organique, du silicium et de l'aluminium, possédant un rapport atomique Si/AI global égal à 14,4, une teneur pondérale en sodium par rapport au poids en zéolithe EU-1 sèche d'environ 1,5. Cette zéolithe EU-1 subit tout d'abord une calcination dite sèche à 550 C sous flux d'air durant 6 heures. Puis le solide obtenu est soumis à trois échanges ioniques dans une solution de NH4NO3 10ON, à environ 100 C pendant 4 heures pour chaque échange. A l'issue de ces traitements, la zéolithe EU-1 sous forme NH4 a un rapport Si/AI atomique global égal à 18,7, une teneur pondérale en sodium par rapport au poids de zéolithe EU-1 sèche de 30 ppm. La zéolithe EU-1 est ensuite mise en forme par extrusion avec un gel d'alumine de manière à obtenir, après séchage et calcination sous air sec, un support S3 constitué d'extrudés de 1,4 mm de diamètre, qui contient en poids 10 % de zéolithe EU-1 sous forme H et 90 % d'alumine. Le support S3 ainsi obtenu est soumis à un échange anionique avec de l'acide hexachloroplatinique en présence d'un agent compétiteur (acide chlorhydrique), de manière à déposer 0,3 % poids de platine par rapport au catalyseur. Le solide humide est ensuite séché à 1200C pendant 12 heures et calciné sous un débit d'air sec à la température de 500 C pendant une heure. Le catalyseur C ainsi obtenu contient en poids, 10,0 % de zéolithe EU-1 forme hydrogène, 89,7 % d'alumine et 0,3 % de platine. Exemple 5: Préparation du catalyseur D conforme à l'invention, contenant la zéolithe EU-1 référencée Z4 et 0,3 % poids de platine. La matière première utilisée est la zéolithe EU-1 brute de synthèse (Z4), comprenant le structurant organique, du silicium et de l'aluminium, possédant un rapport atomique Si/AI global égal à 14,2, une teneur pondérale en sodium par rapport au poids en zéolithe EU-1 sèche d'environ 1,5. Cette zéolithe EU-1 subit tout d'abord une calcination dite sèche à 550 C sous flux d'air durant 6 heures. Puis le solide obtenu est soumis à trois échanges ioniques dans une solution de NH4NO3 10N, à environ 100 C pendant 4 heures pour chaque échange. A l'issue de ces traitements, la zéolithe EU-1 sous forme NH4 a un rapport Si/AI atomique global égal à 18,6, une teneur pondérale en sodium par rapport au poids de zéolithe EU-1 sèche de 40 ppm. La zéolithe EU-1 est ensuite mise en forme par extrusion avec un gel d'alumine de manière à obtenir, après séchage et calcination sous air sec, un support S4 constitué d'extrudés de 1,4 mm de diamètre, qui contient en poids 10 % de zéolithe EU-i sous forme H et 90 % d'alumine. Le support S4 ainsi obtenu est soumis à un échange anionique avec de l'acide hexachloroplatinique en présence d'un agent compétiteur (acide chlorhydrique), de manière à déposer 0,3 % poids de platine par rapport au catalyseur. Le solide humide est ensuite séché à 120 C pendant 12 heures et calciné sous un débit d'air sec à la température de 500CO pendant une heure. Le catalyseur D ainsi obtenu contient en poids, 10,0 % de zéolithe EU-1 forme hydrogène, 89,7 % d'alumine et 0,3 % de platine. Exemple 6: Préparation du catalyseur E non conforme à l'invention, contenant la zéolithe EU-1 référencée Z5 et 0,3 % poids de platine. La matière première utilisée est la zéolithe EU-1 brute de synthèse (Z5), comprenant le structurant organique, du silicium et de l'aluminium, possédant un rapport atomique Si/AI global égal à 14,2, une teneur pondérale en sodium par rapport au poids en zéolithe EU-1 sèche d'environ 1,5. Cette zéolithe EU-1 subit tout d'abord une calcination dite sèche à 550 C sous flux d'air durant 6 heures. Puis le solide obtenu est soumis à trois échanges ioniques dans une solution de NH4NO3 10ON, à environ 100 C pendant 4 heures pour chaque échange. A l'issue de ces traitements, la zéolithe EU-1 sous forme NH4 a un rapport Si/AI atomique global égal à 18,7, une teneur pondérale en sodium par rapport au poids de zéolithe EU-1 sèche de 40 ppm. La zéolithe EU-1 est ensuite mise en forme par extrusion avec un gel d'alumine de manière à obtenir, après séchage et calcination sous air sec, un support S5 constitué d'extrudés de 1,4 mm de diamètre, qui contient en poids 10 % de zéolithe EU-1 sous forme H et 90 % d'alumine. Le support S5 ainsi obtenu est soumis à un échange anionique avec de l'acide hexachloroplatinique en présence d'un agent compétiteur (acide chlorhydrique), de manière à déposer 0,3 % poids de platine par rapport au catalyseur. Le solide humide est ensuite séché à 120 C pendant 12 heures et calciné sous un débit d'air sec à la température de 500 C pendant une heure. Le catalyseur E ainsi obtenu contient en poids, 10,0 % de zéolithe EU-1 forme hydrogène, 89,7 % d'alumine et 0,3 % de platine. Exemple 7: Préparation du catalyseur F non conforme à l'invention, contenant la zéolithe EU-1 référencée Z6 et 0,3 % poids de platine. La matière première utilisée est la zéolithe EU-1 brute de synthèse (Z4), comprenant le structurant organique, du silicium et de l'aluminium, possédant un rapport atomique Si/AI global égal à 13,8, une teneur pondérale en sodium par rapport au poids en zéolithe EU-1 sèche d'environ 1,5. Cette zéolithe EU-1 subit tout d'abord une calcination dite sèche à 550 C sous flux d'air durant 6 heures. Puis le solide obtenu est soumis à trois échanges ioniques dans une solution de NH4NO3 10ON, à environ 100 C pendant 4 heures pour chaque échange. A l'issue de ces traitements, la zéolithe EU-1 sous forme NH4 a un rapport Si/AI atomique global égal à 18,4, une teneur pondérale en sodium par rapport au poids de zéolithe EU-1 sèche de 45 ppm. La zéolithe EU-1 est ensuite mise en forme par extrusion avec un gel d'alumine de manière à obtenir, après séchage et calcination sous air sec, un support S6 constitué d'extrudés de 1,4 mm de diamètre, qui contient en poids 10 % de zéolithe EU-1 sous forme H et 90 % d'alumine. Le support S6 ainsi obtenu est soumis à un échange anionique avec de l'acide hexachloroplatinique en présence d'un agent compétiteur (acide chlorhydrique), de manière à déposer 0,3 % poids de platine par rapport au catalyseur. Le solide humide est ensuite séché à 120 C pendant 12 heures et calciné sous un débit d'air sec à la température de 500 C pendant une heure. Le catalyseur F ainsi obtenu contient en poids, 10,0 % de zéolithe EU-1 forme hydrogène, 89,7 % d'alumine et 0,3 % de platine. Exemple 8: Evaluation des propriétés catalytiques des catalyseurs A, B, C, D, E et F en isomérisation d'une coupe C8 aromatique. Les performances des catalyseurs A, B, C, D, E et F ont été évaluées dans l'isomérisation d'une coupe C8 aromatique contenant principalement du méta- xylène, de l'ortho-xylène et de l'éthylbenzène. Les conditions opératoires sont les suivantes: - température: 390 C, - pression totale: 15 bar, (1 bar = 0,1 MPa) - pression partielle d'hydrogène: 12 bar. Les catalyseurs sont préalablement traités avec une charge contenant du disulfure de diméthyle (DMDS) en présence d'hydrogène, avec une concentration telle que le rapport atomique soufre/métal soit de 1,5. Le catalyseur est ensuite maintenu pendant 3 heures à 400 C sous débit d'hydrogène puis la charge est injectée. Les catalyseurs sont testés en laboratoire, par 5 g et sans recyclage d'hydrogène. Les catalyseurs ont été comparés en terme d'activité (par les approches à l'équilibre du para-xylène et de l'éthylbenzène, et par la conversion de I'éthylbenzène), et en terme de sélectivité par les pertes nettes à iso-approche à I'équilibre du para-xylène. Les réactions parasites conduisent à trois types de pertes: les pertes vers les paraffines résultant essentiellement de réactions d'ouverture de cycles naphténiques suivies de craquage, les pertes vers les aromatiques formés par réactions de dismutation et de transalkylation des aromatiques à 8 atomes de carbone (AC8), et enfin les pertes vers les naphtènes dont les naphtènes à 8 atomes de carbone (N8) dus à l'hydrogénation des aromatiques. Les N8 pouvant être recyclés, on comparera les pertes par craquage et dismutation/transalkylation incluant les naphtènes autres que N8 (dont la somme constitue les pertes nettes) en prenant une base 100 pour les pertes nettes du catalyseur A non conforme à l'invention. Pour le calcul des approches à l'équilibre (AEQ), les concentrations en paraxylènes (%pX) sont exprimées, par rapport aux trois isomères xylènes. L'approche à l'équilibre (AEQ) est définie de la manière suivante: pX AEQ (%) = 100 x (%pXeffluent - %pXcharge) / (%pXéquilibre - %pXcharge) Les pertes par craquage (P1) sont des pertes en AC8 sous forme de paraffines (PAR) de Cl à C8: P1(%poids) = 100 X [(%PARefuentXpoids d'effluent) (%PARchargeXpoids de charge)] / (%AC8chargeXpoids de charge) Les pertes par dismutation/transalkylation (P2) sont des pertes en AC8 sous forme de naphtènes autres que N8, de toluène, de benzène et de C9+ aromatiques (OAN) P2(%poids) = 100 X [(%OANeuentxpoids d'effluent) - (%OANchargexpoids de charge)] / (%AC8chargeXpoids de charge) La somme des pertes P1 et P2 représente les pertes nettes. Les données présentées dans le tableau 1 ont été obtenues à isoconditions expérimentales. Tableau 1 Catalyseurs A B C D E F (comp.) (comp.) (inv.) (inv.) (comp.) (comp.) pX AEQ (%) 98, 1 98,3 98,0 97,8 98,3 98,2 conversion EB (%) 59,6 58,8 59,5 59,3 59,4 59,6 On constate d'après les résultats du tableau 1 que les catalyseurs C et D conformes à l'invention conduisent à des résultats comparables à ceux obtenus avec les catalyseurs A, B, E et F non conformes. Par ailleurs, ces catalyseurs ont été comparés à pX AEQ plus faible (environ ,5%) en faisant varier les débits massiques de charge. Ces résultats sont présentés dans le tableau 2. Tableau 2 Catalyseurs A B C D E F pX AEQ (%) 95,5 95,2 95,7 95,1 95,5 95,3 pertes nettes 4,9 4,7 5,0 4,6 4,8 4,9 (% poids) A iso pX AEQ plus faible, le tableau 2 confirme les résultats présentés dans le * tableau 1 et montre que les catalyseurs sont tous aussi sélectifs. L'activité et la sélectivité obtenues lors de l'utilisation des catalyseurs C et D, à base de zéolithes de structure EUO, obtenues en utilisant des précurseurs du structurant organique en isomérisation d'une coupe C8 aromatique sont donc comparables à celles des catalyseurs contenant des zéolithes de structure EUO de rapport Si/AI proche et obtenue selon un mode de synthèse au cours duquel le structurant organique lui-même est utilisé comme décrit dans l'art antérieur. Ce résultat est également vérifié dans le cas de l'utilisation de précurseurs contenant une diamine. Enfin, les catalyseurs A, B, C, D, E et F ont été comparés en terme de stabilité temporelle toujours dans les conditions expérimentales décrites au début de cet exemple et sur une durée de 400 heures. La stabilité est évaluée à partir de l'évolution de la conversion de l'éthylbenzène. Les résultats sont présentés dans le tableau 3. Tableau 3 Catalyseur A B C D E F conversion EB (%) à t=36 h 59,6 59,8 59,5 59,3 59,4 59,6 conversion EB (%) à t=400 h 57,6 57,7 57,3 57,4 57,5 57,6 chute de conversion EB (%) 3,3 3,5 3,6 3,2 3,2 3,4 On constate que la désactivation des six catalyseurs A, B, C, D, E et F sur 400 heures est comparable. Les propriétés catalytiques (activité, sélectivité et stabilité) des six catalyseurs sont comparables. L'introduction de ce nouveau mode de synthèse de la zéolithe de type structural EUO dans la préparation de ce catalyseur d'isomérisation des coupes C8 aromatiques est donc d'un apport tout à fait notable en terme de coût puisque les précurseurs sont moins onéreux et que le temps de synthèse de la zéolithe est réduit et tout en conservant ses propriétés catalytiques. De plus, I'utilisation de ces précurseurs du structurant contenant une monoamine limite les risques liés à la toxicité. REVENDICATIONS 1. Procédé de préparation d'un catalyseur comprenant au moins un élément du groupe VIII de la classification périodique des éléments, au moins un liant et au moins une zéolithe de type structural EUO comprenant au moins un élément X choisi parmi le silicium et le germanium et au moins un élément T choisi parmi l'aluminium, le fer, le gallium, le bore, le titane, le vanadium, le zirconium, le molybdène, I'arsenic, I'antimoine, le chrome et le manganèse caractérisé en ce que ladite zéolithe est préparée par réaction d'un mélange aqueux comprenant au moins une source d'au moins un élément X, au moins une source d'au moins un élément T, et au moins un précurseur d'un structurant comprenant un dérivé alkylé de polymethylène as- diammonium choisi parmi les monoamines. 2. Procédé selon la revendication 1 caractérisé en ce que le dérivé alkylé de polymethylène a-) diammonium introduit à l'aide de précurseurs lors de la synthèse de la zéolithe a la formule: R1R2R3 N+ (CH2)n N+ R4RsR6, n étant compris entre 3 et 12 et R1 à R6, identiques ou différents, pouvant représenter des radicaux alkyl ou hydroxyalkyl ayant de 1 à 8 atomes de carbone, jusqu'à cinq radicaux Ri à R6 pouvant être de l'hydrogène. 3. Procédé selon l'une des revendications 1 à 2 dans lequel le dérivé alkylé de polyméthylène ca-w diammonium est un hexaméthylènediammonium alkylé. 4. Procédé selon l'une des revendications 1 à 3, dans lequel le dérivé alkylé de polyméthylène ac-o diammonium est un sel de N,N,N,N',N',N'-hexa- méthyl-1,6-hexaméthylenediammonium. 5. Procédé selon l'une des revendications 1 à 4, dans lequel le précurseur du dérivé alkylé de polyméthylène a-co diammonium choisi parmi les monoamines est une trialkylamine. 6. Procédé selon l'une des revendications 1 à 5, dans lequel le précurseur choisi parmi les monoamines est la triméthylamine (TMA). 7. Procédé selon l'une des revendication 1 à 6 dans lequel on utilise en outre au moins un précurseur de structurant choisi parmi les dihalogénures d'alcane et les alcanediols. 8. Procédé selon la revendication 7 dans lequel le précurseur est le dibromohexane. 9. Procédé selon l'une des revendications 1 à 8 dans lequel on ajoute au mélange réactionnel des germes S d'au moins une zéolithe. 10. Procédé selon l'une des revendications 1 à 9 dans lequel on ajoute au mélange réactionnel au moins un sel P de métal alcalin ou d'ammonium. 11. Procédé selon l'une des revendications 1 à 8 dans lequel le mélange réactionnel a la composition molaire suivante: XO2/T203 (mol/mol) au moins 10 OH /X02 (mol/mol) 0,002 à 2,0 Q/X02 (mol/mol) 0,002 à 2,0 Q/(M+ + Q) (mol/mol) 0,1 à 1,0 H20/XO2 (mol/mol) 1 à 500 P/X02 (g/g) 0 à 5 S/XO2 (g/g) 0 à 0,1 o M représente un métal alcalin ou l'ammonium et Q représente le dérivé alkylé de polyméthylène c--o diammonium introduit à l'aide de précurseurs. 12. Procédé selon l'une des revendications 1 à 11 dans lequel on introduit au moins un liant. 13. Procédé selon l'une de revendications 1 à 12 dans lequel on introduit au moins un métal du groupe VIII de la classification périodique des éléments. 14. Procédé selon l'une des revendications 1 à 13 dans lequel on introduit au moins un élément choisi parmi le platine et le palladium. 15. Procédé selon l'une des revendication 1 à 14 dans lequel on introduit au moins un élément choisi parmi les éléments des groupes lB, 11iB, IIIA, IVA, VIB et VIIB de la classification périodique des éléments. 16. Procédé selon l'une des revendications 1 à 15 dans lequel on introduit du soufre. 17. Procédé selon l'une des revendications 1 à 16 comportant une mise en forme du catalyseur sous forme de billes ou d'extrudés. 18. Procédé selon l'une des revendications 1 à 17 tel qu'il comprend une étape de traitement de la zéolithe de type structural EUO brute de synthèse, une étape dans laquelle le liant et ladite zéolithe sont mélangées puis ledit mélange est mis en forme, une étape de calcination généralement effectuée à une température comprise entre 250 C et 600 C, le dépôt d'au moins un métal du groupe VIII de la classification périodique des éléments pouvant être effectué à tout moment. 19. Catalyseur comprenant une zéolithe de structure EUO préparé selon l'une des revendications 1 à 18. 20. Utilisation d'un catalyseur selon la revendication 19 dans un procédé d'isomérisation d'une coupe d'hydrocarbures aromatiques à 8 atomes de carbone, à une température comprise entre 300 et 500 C, avec une pression partielle d'hydrogène comprise entre 0,4 et 1,2 MPa, avec une pression totale comprise entre 0,45 et 1,9 MPa et avec une vitesse spaciale d'alimentation comprise entre 0,25 et 30h '.